(57)【要約】【課題】突き合わせ部において継ぎ目が目立ってしまうのを抑える木質化粧板の製造方法を提供する。【解決手段】同一樹種で同一幅で長さがそれぞれ所定範囲内となる角材が、高圧水蒸気処理により着色されてなる木材のフリッチ１が複数形成され、隣接するフリッチ１の色の濃さが異なるようにフリッチ１が複数並設されて同一幅の列が形成され、列が複数並設されて正面視略矩形状をした集成材２が構成され、集成材２がスライスされることで製造される木質化粧板の製造方法である。フリッチ１は、高圧水蒸気処理における処理時間と処理温度の一方または両方が異なることで色の濃さが異なるように形成される。集成材２は、並設される列のうちの一端側から奇数番目の列の長手方向の一端に所定の濃さよりも濃い色のフリッチ１１が位置し、偶数番目の列の他端に所定の濃さよりも濃い色のフリッチ１８が位置するように配置される。【選択図】図１
2014019027.tif 000002
【特許請求の範囲】
【請求項１】
木材の角材が高圧水蒸気処理により着色されることで、同一樹種で同一幅となるフリッチが複数形成され、
隣接する前記フリッチの色の濃さが異なるように前記フリッチが複数並設されて前記同一幅の列が形成され、前記列が複数並設されて正面視略矩形状をした集成材が構成され、
前記集成材がスライスされることで製造される木質化粧板の製造方法であって、
前記フリッチは、高圧水蒸気処理における処理時間と処理温度の一方または両方が異なることで色の濃さが異なるように形成され、
前記集成材は、並設される前記列のうちの一端側から奇数番目の列の長手方向の一端に所定の濃さよりも濃い色の前記フリッチが位置し、前記偶数番目の列の他端に所定の濃さよりも濃い色の前記フリッチが位置するように配置されることを特徴とする木質化粧板の製造方法。
【請求項２】
前記所定の濃さよりも濃い色の前記フリッチは、前記所定の濃さの色の前記フリッチと比べて、高圧水蒸気処理における処理時間が略同一で処理温度が５Ｋ以上高いか、あるいは、高圧水蒸気処理における処理温度が略同一で処理時間が３０分以上長いことを特徴とする請求項１記載の木質化粧板の製造方法。
【発明の詳細な説明】
【技術分野】
【０００１】
本発明は、床等の建材の表面化粧層となる木質化粧板の製造方法に関するものである。
【背景技術】
【０００２】
基板の表面に表面化粧層となる木質化粧板が積層され、床等の建材が構成されている。従来、このような建材に積層されている木質化粧板は、木材の角材よりなるフリッチが複数集成されて集成材が形成され、この集成材がスライスされることで形成されている（例えば特許文献１参照）。
【０００３】
各フリッチは、顔料により（印刷等も含む）様々な色に着色が可能であるが、木材が高温で高圧下での水蒸気処理により着色されたものが用いられている（例えば特許文献２）。木材からなるフリッチは、所定温度の高圧水蒸気の雰囲気下で、所定時間処理されることで、褐色に発色する。そして、高圧水蒸気での処理温度および処理時間により、フリッチの褐色となる度合い（濃さ）が変わってくる。フリッチは、褐色の濃さの異なるものが集成されることで、異なる濃さの色領域が複数あってモザイク状に見えて、見栄えのよい建材が構成されるものである。
【先行技術文献】
【特許文献】
【０００４】
【特許文献１】特開平８−８５１０２号公報
【特許文献２】特開２００１−２０５６０４号公報
【発明の概要】
【発明が解決しようとする課題】
【０００５】
上記建材は、複数が並べて敷設されて、一つの部屋の床や壁や天井等が構成される。床や壁や天井は、一体の建材で構成されるには大き過ぎるが、各色領域毎に敷設されるのでは手間がかかり過ぎる。このため、複数の色領域が集成された建材が並設されて、床や壁や天井が構成されている。
【０００６】
一つの建材（集成材）においては、隣接する色領域の褐色の濃さが異なるように、色領域が同一幅で長さがそれぞれ所定範囲内となるように列をなし、この列が複数並設される。これにより、正面視略矩形状の建材が形成される。
【０００７】
このような建材は、列の長手方向（単に長手方向という）の端部と、別の建材の長手方向の端部とが突き合わせられて敷設される。突き合わせ部においては、一般に、継ぎ目（建材の突き合せ端の間の隙間）の両側に位置する色領域のいずれか一方が濃い色（褐色）であれば、継ぎ目が目立たない。
【０００８】
しかしながら、建材が、単に褐色の濃さの異なるフリッチが集成されるのみでは、突き合わせ部において、継ぎ目の両側のいずれか一方に濃い色の色領域が位置するとは限らない。このため、突き合わせ部において継ぎ目が目立ってしまう惧れがあった。
【０００９】
本発明は上記従来の問題点に鑑みて発明したものであって、その目的とするところは、突き合わせ部において継ぎ目が目立ってしまうのを抑える木質化粧板の製造方法を提供することを課題とするものである。
【課題を解決するための手段】
【００１０】
上記課題を解決するために、本発明は、以下のような構成とする。
【００１１】
木材の角材が高圧水蒸気処理により着色されることで、同一樹種で同一幅となるフリッチが複数形成され、隣接する前記フリッチの色の濃さが異なるように前記フリッチが複数並設されて前記同一幅の列が形成され、前記列が複数並設されて正面視略矩形状をした集成材が構成され、前記集成材がスライスされることで製造される木質化粧板の製造方法であって、前記フリッチは、高圧水蒸気処理における処理時間と処理温度の一方または両方が異なることで色の濃さが異なるように形成され、前記集成材は、並設される前記列のうちの一端側から奇数番目の列の長手方向の一端に所定の濃さよりも濃い色の前記フリッチが位置し、前記偶数番目の列の他端に所定の濃さよりも濃い色の前記フリッチが位置するように配置されることを特徴とする。
【００１２】
また、前記所定の濃さよりも濃い色の前記フリッチは、前記所定の濃さの色の前記フリッチと比べて、高圧水蒸気処理における処理時間が略同一で処理温度が５Ｋ以上高いか、あるいは、高圧水蒸気処理における処理温度が略同一で処理時間が３０分以上長いことが好ましい。
【発明の効果】
【００１３】
本発明の木質化粧板の製造方法にあっては、突き合わせ部において継ぎ目が目立ってしまうのが抑えられる。
【図面の簡単な説明】
【００１４】
【図１】本発明の一実施形態を説明する正面図である。
【図２】同上の木質化粧板が多数並設された状態の正面図である。
【発明を実施するための形態】
【００１５】
以下、本発明を添付図面に示す実施形態に基いて説明する。
【００１６】
木質化粧板は、建材の表面化粧層となるものである。建材は、床や壁や天井等が主に挙げられるが、これらに限定されない。建材は、主に、基板の表面に表面化粧層としての木質化粧板が積層されて構成されるが、特にこのような構成に限定されない。更に、建材以外に木質化粧板が用いられてもよい。
【００１７】
木質化粧板は、図１に示すように、木材の角材よりなるフリッチ１が複数集成されて集成材２が形成され、この集成材２がスライスされることで製造される。木材からフリッチ１が生成される工程、フリッチ１が集成・接着されて集成材２が形成される工程、集成材２がスライスされる工程については、既知の様々な工程が適宜適用可能であり、詳細な説明は省略する。
【００１８】
フリッチ１は、高温の高圧水蒸気処理により、褐色に着色される。フリッチ１は、褐色の濃さの異なるものが集成されることで、木質化粧板に異なる濃さの色領域が複数形成されてモザイク状に見え、見栄えがよいものである。
【００１９】
フリッチ１の原材料となる木材には、フェノール等の酸化され易い成分が含有されている。このフェノール等の成分は、所定の高温の処理温度（１０５℃以上）の雰囲気下で所定時間加熱処理されることで、褐色に発色する。なお、前記処理温度における乾燥した雰囲気下では、フリッチ１に割れが発生したり、均一に着色しない惧れがある。このため、水蒸気処理が好ましいものである。
【００２０】
高圧水蒸気処理では、処理温度および処理時間により、フリッチ１の褐色の濃さが変わってくる。高圧水蒸気処理における処理時間が略同一の場合には、処理温度が高い程、褐色の濃さは濃くなる。また、高圧水蒸気処理における処理温度が略同一の場合には、処理時間が長い程、褐色の濃さは濃くなる。
【００２１】
フリッチ１は、所定の幅を有する角材により構成されるもので、本実施形態では長さがそれぞれ所定範囲内となるように形成される。そして、同一樹種の複数フリッチ１が、同一幅（前記所定の幅）で、隣接するフリッチ１の褐色の濃さが互いに異なるように複数並設されて、列をなす。更に、前記列が複数並設されて、正面視略矩形状の集成材が形成される。フリッチ１は、同一列中の隣接するフリッチ１の濃さと異なるのみならず、隣接する列における隣接するフリッチ１の濃さとも概ね異なるように配置される。
【００２２】
そして、集成材２は、複数並設される列のうちのいずれか一方（図中の上方）の端部の列を、便宜上第１列とする。この時、第ｎ番目（ｎは奇数）の列の長手方向の一端に、所定の濃さよりも濃い色のフリッチ１（フリッチ１１参照）が位置し、第ｎ番目（ｎは偶数）の列の長手方向の他端に、所定の濃さよりも濃い色のフリッチ１（フリッチ１８参照）が位置するように、配置される。
【００２３】
表面に上記木質化粧板が積層されてなる建材は、列の長手方向（図中の左右方向）の端部同士が突き合わせられて、複数敷設される。この時、一建材の一端側の第ｎ番目の列と他の建材の他端側の第ｎ番目の列とが突き合わせられる。第ｎ番目（ｎは奇数）においては、一建材の一端側のフリッチ１が所定の濃さよりも濃い色のフリッチ１（フリッチ１１参照）となる。更に、第ｎ番目（ｎは偶数）においては、他の建材の他端のフリッチ１が所定の濃さよりも濃い色のフリッチ１（フリッチ１８参照）となる。つまり、いずれの列においても、突き合わせ部の継ぎ目３の両側のいずれか一方に、濃い色の色領域が位置することになる。これにより、突き合わせ部において継ぎ目３が目立ってしまうのが確実に抑制される。
【００２４】
そして、図２に示すように、このような建材（集成材２）が多数列敷設され、床や壁や天井等が構成される。
＜実施例＞  
木質化粧板の一実施例について説明する。フリッチ１の樹種は樺材とし、厚み（スライス前の厚み）が４５ｍｍ、長さが約４５０ｍｍ、幅が１５１ｍｍである。
【００２５】
フリッチ１は、３種類の色の濃さのものが用意される。本実施例では、高圧水蒸気処理における処理圧力は０．４〜１．３ＭＰａ、処理時間は１時間である。そして、最も薄い色のフリッチ１の処理温度がは１３２℃、中間色のフリッチ１の処理温度は１３５℃、最も濃い色のフリッチ１の処理温度は１４０℃である。所定の色の濃さ（中間色）よりも濃い色（最も濃い色）は、所定の濃さと比べて、ハンター色差でＬ＊値（平均）１．５以上低いものである。
【００２６】
このフリッチ１は、図１に示すように、第１番目の列（便宜上、最上列）の一端（便宜上、右端）側から、最も濃い色のフリッチ１１、最も薄い色のフリッチ１２、最も濃い色のフリッチ１３、最も薄い色のフリッチ１４の順に並設されており、一端側が最も濃い色のフリッチ１１となっている。第２番目の列は、一端側から、中間色のフリッチ１５、最も薄い色のフリッチ１６、中間色のフリッチ１７、最も濃い色のフリッチ１８の順に並設されており、他端側が最も濃い色のフリッチ１８となっている。そして、幅３０３ｍｍ、長さ１８１８ｍｍの正面視矩形状をした集成材２が構成され、スライスされて木質化粧板が形成される。本実施例にあっても、いずれの列も、継ぎ目３の両側のいずれか一方に、濃い色の色領域が位置し、継ぎ目３が目立ってしまうのが確実に抑制される。
【００２７】
なお、本実施例では、高圧水蒸気処理における処理時間が同一で処理温度が５Ｋ以上高くされることで、最も濃い色は中間色と比べてハンター色差でＬ＊値（平均）１．５以上低く形成されている。これに対し、高圧水蒸気処理における処理温度が略同一で、処理時間が３０分以上長くされることで、最も濃い色は中間色と比べてハンター色差でＬ＊値（平均）１．５以上低く形成されてもよい。
【００２８】
なお、本実施例では、一集成材２中のフリッチ１の列は２列であるが、３列以上であってもよい。また、ｎが１の場合には、建材を敷設する枚数が膨大となり、施工の手間がかかるため、ｎは２以上であることが好ましい。
【００２９】
また、本実施例では、一集成材２における一列中のフリッチ１は４個であるが、一列中のフリッチ１は２個以上であればよく、また、各列でフリッチ１の個数が異なってもよい。
【符号の説明】
【００３０】
１          フリッチ
１１〜１８  フリッチ
２          集成材
【図１】
2014019027.tif 000003
【図２】
2014019027.tif 000004